Способ получения химически стойкого оксидно-оловянного покрытия на поверхности эмалированного стального изделия
METHOD OF PRODUCING CHEMICALLY STABLE TIN OXIDE COATING ON SURFACE OF ENAMELLED STEEL ARTICLE

Изобретение относится к обработке поверхностей эмалированных стальных изделий, а именно к области получения химически стойких оксидно-металлических покрытий на поверхности эмалированных стальных изделий, и может быть использовано в производстве эмалированных стальных изделий, применяемых в химической, фармацевтической, пищевой, нефтяной, газовой промышленности, строительстве.
Оксидно-металлические покрытия на стекле и эмалированных поверхностях получают при обработке изделий непосредственно после формования растворами или парами солей различных металлов.
Известен способ получения оксидно-металлических декоративных покрытий на поверхности плавленых силикатов, который может быть использован при декорировании металлических, керамических или стеклянных, эмалированных изделий (Патент СССР №1386601, опубликован 07.04.1988, МПК C03C 17/28). Он заключается в применении в качестве металлоорганических соединений нафтенатов кобальта или марганца, или их смеси с кобальтовыми солями кислот талового и подсолнечного масел и осуществлении их обжига при температуре 620-680°С в течение 8-15 мин.
2
Также известен способ получения неорганических пленок на поверхности стекол, который используют при производстве теплосолнцезащитных и декоративных стекол (Патент РФ №2008286, опубликован 28.02.1994, МПК C03C 17/245). Сущность изобретения: на поверхность стекла наносят неорганические металлооксидные пленки термическим разложением паров карбонила металла в вакуумной камере. Разложение паров карбонила ведут со скоростью нанесения пленки 0,05-0,5 мкм/мин при температуре стекла выше интенсивного разложения карбонила и ниже температуры деформации стекла с одновременной или последующей подачей окислительного агента. Скорость подачи окислительного агента 5-20 л/ч 1 дм поверхности стекла.
Недостатком указанных выше способов является низкая химическая стойкость изделий.
В области получения химически стойких оксидно-металлических покрытий на поверхности эмалированных стальных изделий аналогов не обнаружено.
Задачей изобретения является увеличение срока службы эмалированных стальных изделий за счет повышения химической стойкости эмалевого покрытия.
Технический результат изобретения - модификация поверхности эмалированных стальных изделий.
2
2
Технический результат достигается за счет того, что проводят термообработку эмалированного стального изделия в течение 25-30 минут в присутствии соли SnCl соотношении 1,5-2 г на 40 см поверхности, причем термообработку осуществляют при 500-550°С.
На фиг. 1 представлена таблица, демонстрирующая влияние технологических параметров нанесения оксидно-оловянного покрытия на его качественные характеристики.
На фиг. 2 представлены результаты проведенных исследований проверки химической стойкости модифицированной поверхности эмалированных стальных изделий.
Предлагаемый способ осуществляется следующим образом.
При испытаниях были взяты составы эмалей: безгрунтовая эмаль для стали МК-5, синтезированный состав МК-5У, химически стойкая покровная эмаль для стали ЭСП-117.
2
Для получения высокого качества оксидно-оловянного покрытия на поверхности эмалированных стальных изделий были проведены исследования по изучению влияния технологических параметров нанесения на технико-эксплуатационные свойства изделия. В качестве технологических параметров были выбраны масса соли, температура сублимации, время выдержки. Были выбраны диапазоны температур сублимации 400-600°С, масса SnCl 0,1-4 г, время выдержки 25-30 мин.
2
Нанесение оксидно-оловянного покрытия на эмалевую поверхность проводили методом нанесения пленки на внутреннюю и внешнюю поверхность образца, который заключается в том, что на стальную пластину насыпают хлорид олова, которую в свою очередь помещают на плоскую подставку из жаропрочной стали. Сверху пластины с солью устанавливают игольчатую подставку из жаропрочной стали с эмалированным образцом. Данная конструкция помещается в нагретую электрическую муфельную печь. При возгонке соли SnCl осаждение оксидно-оловянной пленки происходит на всю поверхность эмалированного образца.
2
Пример 1. Проводили термообработку стальных образцов, покрытых эмалью для стали МК-5, вместе с солью SnCl. Были выбраны следующие технологические параметры:
Температура термообработки
400°С
Масса соли/площадь поверхности
0,5 г/40 см<sup>2</sup>
Время выдержки
30 мин
После термообработки эмалированных стальных образцов оксидной пленки не наблюдалось.
2
Пример 2. Проводили термообработку стальных образцов, покрытых эмалью для стали МК-5, вместе с солью SnCl. Были выбраны следующие технологические параметры:
Температура термообработки
450°С
Масса соли/площадь поверхности
0,5 г/40 см<sup>2</sup>
Время выдержки
25 мин
После термообработки эмалированных стальных образцов образовывалась неравномерная оксидная пленка, стирающаяся при механическом воздействии.
2
Пример 3. Проводили термообработку стальных образцов, покрытых эмалью для стали МК-5У, вместе с солью SnCl. Были выбраны следующие технологические параметры:
Температура термообработки
450°C
Масса соли/площадь поверхности
1 г/40 см<sup>2</sup>
Время выдержки
30 мин
После термообработки эмалированных стальных образцов образовывалась неравномерная оксидная пленка, стирающаяся при механическом воздействии.
2
Пример 4. Проводили термообработку стальных образцов, покрытых эмалью для стали МК-5У, вместе с солью SnCl. Были выбраны следующие технологические параметры:
Температура термообработки
500°C
Масса соли/площадь поверхности
1,5 г/40 см<sup>2</sup>
Время выдержки
25 мин
После термообработки эмалированных стальных образцов образовывалась яркая равномерная оксидная пленка, не стирающаяся при механическом воздействии.
2
Пример 5. Проводили термообработку стальных образцов, покрытых эмалью для стали ЭСП-117, вместе с солью SnCl. Были выбраны следующие технологические параметры:
Температура термообработки
550°C
Масса соли/площадь поверхности
2 г/40 см<sup>2</sup>
Время выдержки
25 мин
После термообработки эмалированных стальных образцов образовывалась яркая равномерная оксидная пленка, не стирающаяся при механическом воздействии.
2
Пример 6. Проводили термообработку стальных образцов, покрытых эмалью для стали ЭСП-117, вместе с солью SnCl. Были выбраны следующие технологические параметры:
Температура термообработки
600°C
Масса соли/площадь поверхности
2,5 г/40 см<sup>2</sup>
Время выдержки
25 мин
После термообработки эмалированных стальных образцов образовывалась неравномерная бледная оксидная пленка, не стирающаяся при механическом воздействии.
2
Пример 7. Проводили термообработку стальных образцов, покрытых эмалью для стали МК-5У, вместе с солью SnCl. Были выбраны следующие технологические параметры:
Температура термообработки
500°C
Масса соли/площадь поверхности
2 г/40 см<sup>2</sup>
Время выдержки
30 мин
После термообработки эмалированных стальных образцов образовывалась яркая равномерная оксидная пленка, не стирающаяся при механическом воздействии.
2
Пример 8. Проводили термообработку стальных образцов, покрытых эмалью для стали ЭСП-117, вместе с солью SnCl. Были выбраны следующие технологические параметры:
Температура термообработки
500°C
Масса соли/площадь поверхности
3 г/40 см<sup>2</sup>
Время выдержки
30 мин
После термообработки эмалированных стальных образцов образовывалась неравномерная бледная оксидная пленка, нестирающаяся при механическом воздействии.
2
При проведении исследования было установлено, что при температурах ниже 450°C оксидная пленка наносится тонким неравномерным слоем и стирается при механическом воздействии. При температурах выше 550°C оксидная пленка наносится неравномерным слоем, частично стирается механическим воздействием. Масса соли SnCl меньше чем 0,5 г также не способствует качественному нанесению равномерного слоя оксидной пленки, а при массе соли, большей чем 2,0 г, пленка получается чрезмерной толщины и пористости.
Проверку химической стойкости эмалей проводили в соответствии с требованиями ГОСТ 24788-2001. Установку с пластиной нагревают в сушильном шкафу при температуре (110±10)°C в течение 30 мин, затем в нее наливают на 2/3 высоты стакана из кварцевого стекла кипящий раствор уксусной кислоты массовой доли 4,0%, после чего устанавливают на предварительно нагретую электрическую плитку, мощность которой должна быть такой, чтобы закипание раствора в установке начиналось через 8-10 мин. Раствор должен нагреваться и кипеть в установке в течение 1 ч с момента вливания раствора. Далее раствор из установки сливают, пластину с испытуемым эмалевым покрытием извлекают, промывают дистиллированной водой, высушивают при температуре (110±10)°C в течение 2 ч и после охлаждения в эксикаторе в течение 2 ч взвешивают с целью определения потери массы при обработке кислотой.
2
Коррозионную стойкость X, мг/см×ч, вычисляют по формуле
где Δm - потеря массы образца, мг;
2
S - площадь испытуемой поверхности образца, см.
Разработанное оксидно-металлическое покрытие увеличивает срок службы эмалированных стальных изделий.